(57)【要約】      （修正有）【課題】帯電安定性の向上及び感光層の結晶化の抑制が可能な電子写真感光体を提供する。【解決手段】電子写真感光体は、導電性基体と、単層の感光層とを備える。感光層は、電荷発生剤と正孔輸送剤とバインダー樹脂と電子輸送剤とを含有する。正孔輸送剤は、一般式（１）で表される化合物を含む。バインダー樹脂は、特定構造の繰り返し単位を有するポリアリレート樹脂を含む。電子輸送剤は、特定構造で表される化合物を含む。2020118706.tif 000045【選択図】なし【特許請求の範囲】
【請求項１】
導電性基体と、単層の感光層とを備え、
前記感光層は、電荷発生剤と正孔輸送剤とバインダー樹脂と電子輸送剤とを含有し、
前記正孔輸送剤は、一般式（１）で表される化合物を含み、
前記バインダー樹脂は、少なくとも１種の一般式（１０）で表される繰り返し単位と、少なくとも１種の一般式（１１）で表される繰り返し単位とを有するポリアリレート樹脂を含み、
前記電子輸送剤は、一般式（２０）、（２１）、又は（２２）で表される化合物を含む、電子写真感光体。
【化１】
2020118706.tif 000036
（前記一般式（１）中、
Ｒ1及びＲ2は、各々独立に、水素原子、メチル基、又はエチル基を表し、且つＲ1が表わす基の炭素原子数とＲ2が表わす基の炭素原子数との和は２であり、
Ｒ3及びＲ4は、各々独立に、水素原子、メチル基、又はエチル基を表し、且つＲ3が表わす基の炭素原子数とＲ4が表わす基の炭素原子数との和は２である。）
【化２】
2020118706.tif 000037
（前記一般式（１０）中、Ｒ11及びＲ12は、各々独立に、炭素原子数１以上３以下のアルキル基を表し、Ｗは、一般式（Ｗ１）、一般式（Ｗ２）、又は化学式（Ｗ３）で表される二価の基を表し、
前記一般式（１１）中、Ｘは、化学式（Ｘ１）、化学式（Ｘ２）、又は化学式（Ｘ３）で表される二価の基を表す。）
【化３】
2020118706.tif 000038
（前記一般式（Ｗ１）中、Ｒ13は、水素原子、又は炭素原子数１以上４以下のアルキル基を表し、Ｒ14は、炭素原子数１以上４以下のアルキル基を表し、
前記一般式（Ｗ２）中、ｔは、１以上３以下の整数を表す。）
【化４】
2020118706.tif 000039
【化５】
2020118706.tif 000040
（前記一般式（２０）中、Ｑ1及びＱ2は、各々独立に、水素原子、炭素原子数１以上８以下のアルキル基、フェニル基、又は炭素原子数１以上８以下のアルコキシ基を表し、Ｑ3及びＱ4は、各々独立に、炭素原子数１以上８以下のアルキル基、フェニル基、又は炭素原子数１以上８以下のアルコキシ基を表し、ｒ及びｓは、各々独立に、０以上４以下の整数を表し、
前記一般式（２１）中、Ｑ5及びＱ6は、各々独立に、水素原子、炭素原子数１以上８以下のアルキル基、フェニル基、又は炭素原子数１以上８以下のアルコキシ基を表し、Ｑ7は、炭素原子数１以上８以下のアルキル基、フェニル基、又は炭素原子数１以上８以下のアルコキシ基を表し、ｕは、０以上４以下の整数を表し、
前記一般式（２２）中、Ｑ8及びＱ9は、各々独立に、水素原子、又は炭素原子数１以上６以下のアルキル基を表し、Ｑ10は、ハロゲン原子で置換されていてもよい炭素原子数６以上１４以下のアリール基を表す。）
【請求項２】
前記一般式（１）で表される化合物は、化学式（１−１）、（１−２）、又は（１−３）で表される化合物である、請求項１に記載の電子写真感光体。
【化６】
2020118706.tif 000041
【請求項３】
前記一般式（１）で表される化合物は、前記化学式（１−１）、又は（１−２）で表される化合物である、請求項２に記載の電子写真感光体。
【請求項４】
前記ポリアリレート樹脂は、
化学式（１０−１）で表される繰り返し単位と、化学式（１１−１）で表される繰り返し単位と、化学式（１１−２）で表される繰り返し単位とを有する第１ポリアリレート樹脂であるか、或いは、
【化７】
2020118706.tif 000042
化学式（１０−２）で表される繰り返し単位と、前記化学式（１１−１）で表される繰り返し単位と、前記化学式（１１−２）で表される繰り返し単位とを有する第２ポリアリレート樹脂である、請求項１〜３の何れか一項に記載の電子写真感光体。
【化８】
2020118706.tif 000043
【請求項５】
前記電子輸送剤は、前記一般式（２１）で表される化合物を含む、請求項１〜４の何れか一項に記載の電子写真感光体。
【請求項６】
前記一般式（２０）で表される化合物は、化学式（Ｅ−１）で表される化合物であり、
前記一般式（２１）で表される化合物は、化学式（Ｅ−２）で表される化合物であり、
前記一般式（２２）で表される化合物は、化学式（Ｅ−３）で表される化合物である、請求項１〜４の何れか一項に記載の電子写真感光体。
【化９】
2020118706.tif 000044
【請求項７】
前記電子輸送剤の含有率は、前記感光層の質量に対して、１８．０質量％以上３０．０質量％以下である、請求項１〜６の何れか一項に記載の電子写真感光体。
【請求項８】
請求項１〜７の何れか一項に記載の電子写真感光体を備える、プロセスカートリッジ。
【請求項９】
像担持体と、
前記像担持体の表面を正極性に帯電する帯電装置と、
帯電された前記像担持体の前記表面を露光して、前記像担持体の前記表面に静電潜像を形成する露光装置と、
前記静電潜像をトナー像として現像する現像装置と、
前記トナー像を前記像担持体から被転写体へ転写する転写装置と
を備え、
前記像担持体が、請求項１〜７の何れか一項に記載の電子写真感光体である、画像形成装置。
【請求項１０】
前記被転写体は、記録媒体であり、
前記像担持体の前記表面と前記記録媒体とが接触した状態で、前記転写装置は、前記トナー像を前記像担持体から前記記録媒体へ転写する、請求項９に記載の画像形成装置。
【請求項１１】
前記現像装置は、前記像担持体の前記表面と接触しながら、前記静電潜像を前記トナー像として現像する、請求項９又は１０に記載の画像形成装置。
【請求項１２】
前記帯電装置は、スコロトロン帯電器である、請求項９〜１１の何れか一項に記載の画像形成装置。
【請求項１３】
前記像担持体の前記表面を研磨して、前記像担持体の前記表面に付着しているトナーを回収する、クリーニングローラーを更に備える、請求項９〜１２の何れか一項に記載の画像形成装置。
【発明の詳細な説明】
【技術分野】
【０００１】
本発明は、電子写真感光体、プロセスカートリッジ、及び画像形成装置に関する。
【背景技術】
【０００２】
電子写真感光体は、像担持体として電子写真方式の画像形成装置（例えば、プリンター又は複合機）において用いられる。電子写真感光体は、感光層を備える。電子写真感光体としては、例えば、単層型電子写真感光体及び積層型電子写真感光体が用いられる。単層型電子写真感光体は、電荷発生の機能と、電荷輸送の機能とを有する単層の感光層を備える。積層型電子写真感光体は、電荷発生の機能を有する電荷発生層と、電荷輸送の機能を有する電荷輸送層とを含む感光層を備える。
【０００３】
特許文献１には、特定構造のテルフェニルジアミン電荷輸送成分を含有する少なくとも１つの電荷輸送層を備えた像形成部材が記載されている。テルフェニルジアミン電荷輸送成分は、例えば、化学式（ＩＩ）で表される。
【０００４】
【化１】
2020118706.tif 000002
【先行技術文献】
【特許文献】
【０００５】
【特許文献１】特開２００７−２９３３４２号公報
【発明の概要】
【発明が解決しようとする課題】
【０００６】
しかし、本発明者らの検討により、特許文献１に記載の像形成部材は、帯電安定性の向上及び感光層の結晶化の抑制の点で不十分であることが判明した。
【０００７】
本発明は上述の課題に鑑みてなされたものであり、その目的は、帯電安定性の向上及び感光層の結晶化の抑制が可能な電子写真感光体を提供することである。また、本発明の別の目的は、このような電子写真感光体を備えることで、良好な画像を形成可能なプロセスカートリッジ及び画像形成装置を提供することである。
【課題を解決するための手段】
【０００８】
本発明の電子写真感光体は、導電性基体と、単層の感光層とを備える。前記感光層は、電荷発生剤と正孔輸送剤とバインダー樹脂と電子輸送剤とを含有する。前記正孔輸送剤は、一般式（１）で表される化合物を含む。前記バインダー樹脂は、少なくとも１種の一般式（１０）で表される繰り返し単位と、少なくとも１種の一般式（１１）で表される繰り返し単位とを有するポリアリレート樹脂を含む。前記電子輸送剤は、一般式（２０）、（２１）、又は（２２）で表される化合物を含む。
【０００９】
【化２】
2020118706.tif 000003
【００１０】
前記一般式（１）中、Ｒ1及びＲ2は、各々独立に、水素原子、メチル基、又はエチル基を表し、且つＲ1が表わす基の炭素原子数とＲ2が表わす基の炭素原子数との和は２である。Ｒ3及びＲ4は、各々独立に、水素原子、メチル基、又はエチル基を表し、且つＲ3が表わす基の炭素原子数とＲ4が表わす基の炭素原子数との和は２である。
【００１１】
【化３】
2020118706.tif 000004
【００１２】
前記一般式（１０）中、Ｒ11及びＲ12は、各々独立に、炭素原子数１以上３以下のアルキル基を表し、Ｗは、一般式（Ｗ１）、一般式（Ｗ２）、又は化学式（Ｗ３）で表される二価の基を表す。前記一般式（１１）中、Ｘは、化学式（Ｘ１）、化学式（Ｘ２）、又は化学式（Ｘ３）で表される二価の基を表す。
【００１３】
【化４】
2020118706.tif 000005
【００１４】
前記一般式（Ｗ１）中、Ｒ13は、水素原子、又は炭素原子数１以上４以下のアルキル基を表す。Ｒ14は、炭素原子数１以上４以下のアルキル基を表す。前記一般式（Ｗ２）中、ｔは、１以上３以下の整数を表す。
【００１５】
【化５】
2020118706.tif 000006
【００１６】
【化６】
2020118706.tif 000007
【００１７】
前記一般式（２０）中、Ｑ1及びＱ2は、各々独立に、水素原子、炭素原子数１以上８以下のアルキル基、フェニル基、又は炭素原子数１以上８以下のアルコキシ基を表し、Ｑ3及びＱ4は、各々独立に、炭素原子数１以上８以下のアルキル基、フェニル基、又は炭素原子数１以上８以下のアルコキシ基を表し、ｒ及びｓは、各々独立に、０以上４以下の整数を表す。前記一般式（２１）中、Ｑ5及びＱ6は、各々独立に、水素原子、炭素原子数１以上８以下のアルキル基、フェニル基、又は炭素原子数１以上８以下のアルコキシ基を表し、Ｑ7は、炭素原子数１以上８以下のアルキル基、フェニル基、又は炭素原子数１以上８以下のアルコキシ基を表し、ｕは、０以上４以下の整数を表す。前記一般式（２２）中、Ｑ8及びＱ9は、各々独立に、水素原子、又は炭素原子数１以上６以下のアルキル基を表し、Ｑ10は、ハロゲン原子で置換されていてもよい炭素原子数６以上１４以下のアリール基を表す。
【００１８】
本発明のプロセスカートリッジは、上述した電子写真感光体を備える。
【００１９】
本発明の画像形成装置は、像担持体と、帯電装置と、露光装置と、現像装置と、転写装置とを備える。前記帯電装置は、前記像担持体の表面を正極性に帯電する。前記露光装置は、帯電された前記像担持体の前記表面を露光して、前記像担持体の前記表面に静電潜像を形成する。前記現像装置は、前記静電潜像をトナー像として現像する。前記転写装置は、前記トナー像を前記像担持体から被転写体へ転写する。前記像担持体が、上述した電子写真感光体である。
【発明の効果】
【００２０】
本発明の電子写真感光体によれば、帯電安定性の向上及び感光層の結晶化の抑制が可能となる。また、このような電子写真感光体を備える本発明のプロセスカートリッジ及び画像形成装置によれば、良好な画像を形成することができる。
【図面の簡単な説明】
【００２１】
【図１】本発明の実施形態に係る電子写真感光体の部分断面図である。
【図２】本発明の実施形態に係る電子写真感光体の部分断面図である。
【図３】本発明の実施形態に係る電子写真感光体の部分断面図である。
【図４】画像形成装置の一例を示す断面図である。
【発明を実施するための形態】
【００２２】
以下、本発明の実施形態について説明する。ただし、本発明は、以下の実施形態に何ら限定されない。本発明は、本発明の目的の範囲内で、適宜変更を加えて実施できる。なお、説明が重複する箇所については、適宜説明を省略する場合があるが、発明の要旨は限定されない。以下、化合物名の後に「系」を付けて、化合物及びその誘導体を包括的に総称する場合がある。また、化合物名の後に「系」を付けて重合体名を表す場合には、重合体の繰返し単位が化合物又はその誘導体に由来することを意味する。
【００２３】
まず、本明細書で用いられる置換基について説明する。ハロゲン原子（ハロゲン基）としては、例えば、フッ素原子（フルオロ基）、塩素原子（クロロ基）、臭素原子（ブロモ基）、及びヨウ素原子（ヨード基）が挙げられる。
【００２４】
炭素原子数１以上８以下のアルキル基、炭素原子数１以上６以下のアルキル基、炭素原子数１以上４以下のアルキル基、炭素原子数１以上３以下のアルキル基、炭素原子数５のアルキル基、及び炭素原子数４のアルキル基は、各々、特記なき限り、直鎖状又は分枝鎖状で非置換である。炭素原子数１以上８以下のアルキル基としては、例えば、メチル基、エチル基、ｎ−プロピル基、イソプロピル基、ｎ−ブチル基、ｓｅｃ−ブチル基、ｔｅｒｔ−ブチル基、ｎ−ペンチル基、１−メチルブチル基、２−メチルブチル基、３−メチルブチル基、１−エチルプロピル基、２−エチルプロピル基、１，１−ジメチルプロピル基、１，２−ジメチルプロピル基、２，２−ジメチルプロピル基、１，２−ジメチルプロピル基、ｎ−ヘキシル基、１−メチルペンチル基、２−メチルペンチル基、３−メチルペンチル基、４−メチルペンチル基、１，１−ジメチルブチル基、１，２−ジメチルブチル基、１，３−ジメチルブチル基、２，２−ジメチルブチル基、２，３−ジメチルブチル基、３，３−ジメチルブチル基、１，１，２−トリメチルプロピル基、１，２，２−トリメチルプロピル基、１−エチルブチル基、２−エチルブチル基、３−エチルブチル基、直鎖状及び分枝鎖状のヘプチル基、並びに直鎖状及び分枝鎖状のオクチル基が挙げられる。炭素原子数１以上６以下のアルキル基、炭素原子数１以上４以下のアルキル基、炭素原子数１以上３以下のアルキル基、炭素原子数５のアルキル基、及び炭素原子数４のアルキル基の例は、各々、炭素原子数１以上８以下のアルキル基の例として述べた基のうち、該当する炭素原子数を有する基である。
【００２５】
炭素原子数１以上８以下のアルコキシ基は、特記なき限り、直鎖状又は分枝鎖状で非置換である。炭素原子数１以上８以下のアルコキシ基としては、例えば、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペントキシ基、１−メチルブトキシ基、２−メチルブトキシ基、３−メチルブトキシ基、１−エチルプロポキシ基、２−エチルプロポキシ基、１，１−ジメチルプロポキシ基、１，２−ジメチルプロポキシ基、２，２−ジメチルプロポキシ基、１，２−ジメチルプロポキシ基、ｎ−ヘキシルオキシ基、１−メチルペンチルオキシ基、２−メチルペンチルオキシ基、３−メチルペンチルオキシ基、４−メチルペンチルオキシ基、１，１−ジメチルブトキシ基、１，２−ジメチルブトキシ基、１，３−ジメチルブトキシ基、２，２−ジメチルブトキシ基、２，３−ジメチルブトキシ基、３，３−ジメチルブトキシ基、１，１，２−トリメチルプロポキシ基、１，２，２−トリメチルプロポキシ基、１−エチルブトキシ基、２−エチルブトキシ基、３−エチルブトキシ基、直鎖状及び分枝鎖状のヘプチルオキシ基、並びに直鎖状及び分枝鎖状のオクチルオキシ基が挙げられる。
【００２６】
炭素原子数６以上１４以下のアリール基は、特記なき限り、非置換である。炭素原子数６以上１４以下のアリール基としては、例えば、フェニル基、ナフチル基、インダセニル基、ビフェニレニル基、アセナフチレニル基、アントリル基、及びフェナントリル基が挙げられる。以上、本明細書で用いられる置換基について説明した。
【００２７】
＜電子写真感光体＞
本実施形態は、電子写真感光体（以下、感光体と記載することがある）に関する。以下、図１〜図３を参照して、本実施形態の感光体１について説明する。図１〜図３は、各々、感光体１の部分断面図を示す。
【００２８】
図１に示すように、感光体１は、例えば、導電性基体２と、感光層３とを備える。感光層３は、単層である。感光体１は、単層の感光層３を備える単層型電子写真感光体である。
【００２９】
図２に示すように、感光体１は、導電性基体２と、感光層３と、中間層４（下引き層）とを備えてもよい。中間層４は、導電性基体２と感光層３との間に設けられる。図１に示すように、感光層３は導電性基体２上に直接備えられてもよい。或いは、図２に示すように、感光層３は導電性基体２上に中間層４を介して備えられてもよい。
【００３０】
図３に示すように、感光体１は、導電性基体２と、感光層３と、保護層５とを備えてもよい。保護層５は、感光層３上に設けられる。図１及び図２に示すように、感光層３が、感光体１の最表面層として備えられてもよい。或いは、図３に示すように、保護層５が、感光体１の最表面層として備えられてもよい。
【００３１】
感光層３は、電荷発生剤と、正孔輸送剤と、バインダー樹脂と、電子輸送剤とを含有する。感光層３は、必要に応じて、添加剤を更に含有していてもよい。
【００３２】
感光層３の厚さは、特に限定されないが、５μｍ以上１００μｍ以下であることが好ましく、１０μｍ以上５０μｍ以下であることがより好ましい。以上、図１〜図３を参照して、感光体１について説明した。
【００３３】
（電荷発生剤）
電荷発生剤としては、例えば、フタロシアニン系顔料、ペリレン系顔料、ビスアゾ顔料、トリスアゾ顔料、ジチオケトピロロピロール顔料、無金属ナフタロシアニン顔料、金属ナフタロシアニン顔料、スクアライン顔料、インジゴ顔料、アズレニウム顔料、シアニン顔料、無機光導電材料（例えば、セレン、セレン−テルル、セレン−ヒ素、硫化カドミウム、及びアモルファスシリコン）の粉末、ピリリウム顔料、アンサンスロン系顔料、トリフェニルメタン系顔料、スレン系顔料、トルイジン系顔料、ピラゾリン系顔料、及びキナクリドン系顔料が挙げられる。感光層は、電荷発生剤の１種のみを含有してもよく、２種以上を含有してもよい。
【００３４】
フタロシアニン系顔料としては、例えば、無金属フタロシアニン、及び金属フタロシアニンが挙げられる。金属フタロシアニンとしては、例えば、チタニルフタロシアニン、ヒドロキシガリウムフタロシアニン、及びクロロガリウムフタロシアニンが挙げられる。無金属フタロシアニンは、化学式（ＣＧＭ−１）で表される。チタニルフタロシアニンは、化学式（ＣＧＭ−２）で表される。
【００３５】
【化７】
2020118706.tif 000008
【００３６】
【化８】
2020118706.tif 000009
【００３７】
フタロシアニン系顔料は、結晶であってもよく、非結晶であってもよい。無金属フタロシアニンの結晶としては、例えば、無金属フタロシアニンのＸ型結晶（以下、Ｘ型無金属フタロシアニンと記載することがある）が挙げられる。チタニルフタロシアニンの結晶としては、例えば、チタニルフタロシアニンのα型、β型、及びＹ型結晶（以下、それぞれをα型、β型、及びＹ型チタニルフタロシアニンと記載することがある）が挙げられる。
【００３８】
例えば、デジタル光学式の画像形成装置（例えば、半導体レーザーのような光源を使用した、レーザービームプリンター又はファクシミリ）には、７００ｎｍ以上の波長領域に感度を有する感光体を用いることが好ましい。７００ｎｍ以上の波長領域で高い量子収率を有することから、電荷発生剤としては、フタロシアニン系顔料が好ましく、無金属フタロシアニン又はチタニルフタロシアニンがより好ましく、Ｘ型無金属フタロシアニン又はＹ型チタニルフタロシアニンが更に好ましく、Ｙ型チタニルフタロシアニンが特に好ましい。
【００３９】
Ｙ型チタニルフタロシアニンは、ＣｕＫα特性Ｘ線回折スペクトルにおいて、例えば、ブラッグ角（２θ±０．２°）の２７．２°に主ピークを有する。ＣｕＫα特性Ｘ線回折スペクトルにおける主ピークとは、ブラッグ角（２θ±０．２°）が３°以上４０°以下である範囲において、１番目又は２番目に大きな強度を有するピークである。Ｙ型チタニルフタロシアニンは、ＣｕＫα特性Ｘ線回折スペクトルにおいて、２６．２℃にピークを有していない。
【００４０】
ＣｕＫα特性Ｘ線回折スペクトルは、例えば、次の方法によって測定できる。まず、試料（チタニルフタロシアニン）をＸ線回折装置（例えば、株式会社リガク製「ＲＩＮＴ（登録商標）１１００」）のサンプルホルダーに充填して、Ｘ線管球Ｃｕ、管電圧４０ｋＶ、管電流３０ｍＡ、且つＣｕＫα特性Ｘ線の波長１．５４２Åの条件で、Ｘ線回折スペクトルを測定する。測定範囲（２θ）は、例えば３°以上４０°以下（スタート角３°、ストップ角４０°）であり、走査速度は、例えば１０°／分である。得られたＸ線回折スペクトルから主ピークを決定し、主ピークのブラッグ角を読み取る。
【００４１】
電荷発生剤の含有量は、バインダー樹脂１００質量部に対して、０．１質量部以上５０質量部以下であることが好ましく、０．５質量部以上４．５質量部以下であることがより好ましい。
【００４２】
（正孔輸送剤）
正孔輸送剤は、下記一般式（１）で表される化合物（以下、化合物（１）と記載することがある）を含む。感光層は、正孔輸送剤として、化合物（１）を含有する。
【００４３】
【化９】
2020118706.tif 000010
【００４４】
一般式（１）中、Ｒ1及びＲ2は、各々独立に、水素原子、メチル基、又はエチル基を表し、且つＲ1が表わす基の炭素原子数とＲ2が表わす基の炭素原子数との和は２である。Ｒ3及びＲ4は、各々独立に、水素原子、メチル基、又はエチル基を表し、且つＲ3が表わす基の炭素原子数とＲ4が表わす基の炭素原子数との和は２である。
【００４５】
以下、「Ｒ1及びＲ2は、各々独立に、水素原子、メチル基、又はエチル基を表し、且つＲ1が表わす基の炭素原子数とＲ2が表わす基の炭素原子数との和は２であり、Ｒ3及びＲ4は、各々独立に、水素原子、メチル基、又はエチル基を表し、且つＲ3が表わす基の炭素原子数とＲ4が表わす基の炭素原子数との和は２である」ことを、「所定置換基である」と記載することがある。また、「Ｒ1がフェニル基のパラ位に、Ｒ2がフェニル基のオルト位に、Ｒ3がフェニル基のパラ位に、Ｒ4がフェニル基のオルト位に位置する」ことを「所定位置に位置する」と記載することがある。
【００４６】
感光層が、正孔輸送剤として化合物（１）を含有することにより、感光体の帯電安定性を向上させ、感光層の結晶化を抑制できる。その理由は、以下のように推測される。なお、帯電安定性は、記録媒体に画像を繰り返し形成した場合であっても、所定範囲の帯電電位に、感光体を帯電できる特性である。説明の便宜上、下記一般式（１）中にＡ及びＢを示し、Ａ及びＢによって示されるフェニル基を、各々、フェニル基Ａ及びＢと記載する。
【００４７】
【化１０】
2020118706.tif 000011
【００４８】
第１の理由を説明する。一般式（１）中のＲ1〜Ｒ4は所定置換基であり、かさ高い置換基ではない。Ｒ1〜Ｒ4で表されるかさ高くない置換基が、感光層の微小な空隙を埋める傾向がある。また、Ｒ1〜Ｒ4が所定位置に位置することにより、感光層の微小な空隙を埋め易くなる。このため、Ｒ1〜Ｒ4が所定置換基でありＲ1〜Ｒ4が所定位置に位置することにより、記録媒体に画像を繰り返し形成する際に、感光体の外部から感光体の品質低下を招く成分（例えば、ガス等）が、感光層内に侵入することを防ぐことができる。これにより、感光体の帯電安定性が向上する。
【００４９】
第２の理由を説明する。一般式（１）中のＲ1〜Ｒ4は、所定置換基であり、Ｒ1〜Ｒ4は所定位置に位置する。一般式（１）中のＲ1〜Ｒ4が所定置換基ではない場合（例えば、メトキシ基、又はブチル基である場合）、及びＲ1〜Ｒ4が所定位置に位置しない場合には、正孔輸送剤の正孔輸送能が低下し、帯電安定性が低下する。一般式（１）中のＲ1〜Ｒ4が所定置換基でありＲ1〜Ｒ4が所定位置に位置することで、化合物（１）の正孔輸送能が向上し、感光体の帯電安定性が向上する。
【００５０】
第３の理由を説明する。一般的に、ターフェニル構造を有する化合物は、感光層の結晶化を引き起こし易い。本発明者らは鋭意検討し、一般式（１）中のＲ1〜Ｒ4が所定置換基でありＲ1〜Ｒ4が所定位置に位置し、且つフェニル基Ａ及びＢがパラ位にメチル基を有することで、感光層の結晶化を抑制できることを見出した。所定位置に位置する所定置換基、並びにフェニル基Ａ及びＢがパラ位に有するメチル基によって、感光層に含有される他の分子と、化合物（１）との間に、分子間力が強くなり過ぎない程度の適度な距離が設けられる。このため、感光層の結晶化を抑制できる。
【００５１】
第４の理由を説明する。既に述べたように、一般式（１）中のＲ1〜Ｒ4は所定置換基であり、かさ高い置換基ではない。かさ高い置換基（例えば、フェニルブタジエニル基、又はブチル基）を有する化合物は、感光層の結晶化を引き起こす傾向がある。また、Ｒ1〜Ｒ4は、所定位置に位置する。Ｒ1〜Ｒ4がかさ高くない所定置換基でありＲ1〜Ｒ4が所定位置に位置することで、感光層の結晶化を抑制できる。以上、感光体の帯電安定性を向上させ、感光層の結晶化を抑制できる理由について説明した。特に、感光層が、化合物（１）と、後述するポリアリレート樹脂（ＰＡ）と、後述するで電子輸送剤である化合物（２０）、（２１）、又は（２２）とを含有することにより、これらの利点は顕著となる。
【００５２】
化合物（１）の好適な例としては、化学式（１−１）、（１−２）、及び（１−３）で表される化合物（以下、それぞれを化合物（１−１）、（１−２）、及び（１−３）と記載することがある）が挙げられる。感光体の帯電安定性を特に向上させ、感光層の結晶化を特に抑制するためには、化合物（１）としては、化合物（１−１）及び（１−２）が、より好ましい。
【００５３】
【化１１】
2020118706.tif 000012
【００５４】
正孔輸送剤の含有量は、バインダー樹脂１００質量部に対して、１０質量部以上であることが好ましく、５０質量部以上であることがより好ましく、６５質量部以上であることが更に好ましい。正孔輸送剤の含有量は、バインダー樹脂１００質量部に対して、３００質量部以下であることが好ましく、１００質量部以下であることがより好ましく、７５質量部以下であることが更に好ましい。
【００５５】
感光層は、正孔輸送剤として、化合物（１）の１種のみを含有してもよい。或いは、感光層は、正孔輸送剤として、化合物（１）の２種以上を含有してもよい。また、感光層は、正孔輸送剤として、化合物（１）のみを含有してもよい。或いは、感光層は、正孔輸送剤として、化合物（１）に加えて、化合物（１）以外の正孔輸送剤（以下、その他の正孔輸送剤と記載することがある）を更に含有してもよい。
【００５６】
その他の正孔輸送剤としては、例えば、オキサジアゾール系化合物（例えば、２，５−ジ（４−メチルアミノフェニル）−１，３，４−オキサジアゾール）、スチリル化合物（例えば、９−（４−ジエチルアミノスチリル）アントラセン）、カルバゾール化合物（例えば、ポリビニルカルバゾール）、有機ポリシラン化合物、ピラゾリン系化合物（例えば、１−フェニル−３−（ｐ−ジメチルアミノフェニル）ピラゾリン）、ヒドラゾン化合物、インドール系化合物、オキサゾール系化合物、イソオキサゾール系化合物、チアゾール系化合物、チアジアゾール系化合物、イミダゾール系化合物、ピラゾール系化合物、及びトリアゾール系化合物が挙げられる。
【００５７】
化合物（１）は、例えば、下記反応式（ｒ１）で表される反応（以下、反応（ｒ１）と記載することがある）に従って、製造することができる。反応式（ｒ１）で示される一般式（ａ）中のＹは、ハロゲン原子を表す。一般式（ｂ）及び（ｃ）中のＲ1、Ｒ2、Ｒ3、及びＲ4は、各々、一般式（１）中のＲ1、Ｒ2、Ｒ3、及びＲ4と同義である。一般式（ａ）、（ｂ）、及び（ｃ）で表される化合物の各々を、化合物（ａ）、（ｂ）、及び（ｃ）と記載することがある。
【００５８】
【化１２】
2020118706.tif 000013
【００５９】
反応（ｒ１）では、１モル当量の化合物（ａ）と、１モル当量の化合物（ｂ）と、１モル当量の化合物（ｃ）とを反応させて、１モル当量の化合物（１）を得る。一般式（１）中のＲ1とＲ3とが互いに同じであり、Ｒ2とＲ4とが互いに同じである場合には、１モル当量の化合物（ｂ）及び１モル当量の化合物（ｃ）の代わりに、２モル当量の化合物（ｂ）を使用する。
【００６０】
反応（ｒ１）は、パラジウム触媒の存在下で行われてもよい。パラジウム触媒としては、例えば、酢酸パラジウム（ＩＩ）、塩化パラジウム（ＩＩ）、ヘキサクロルパラジウム（ＩＶ）酸ナトリウム四水和物、及びトリス（ジベンジリデンアセトン）ジパラジウム（０）が挙げられる。
【００６１】
反応（ｒ１）は、配位子の存在下で行われてもよい。配位子としては、例えば、（４−ジメチルアミノフェニル）ジ−ｔｅｒｔブチルホスフィン、トリシクロヘキシルホスフィン、トリフェニルホスフィン、及びメチルジフェニルホスフィンが挙げられる。
【００６２】
反応（ｒ１）は、塩基の存在下で行われてもよい。塩基としては、例えば、ナトリウムｔｅｒｔ−ブトキシド、リン酸三カリウム、及びフッ化セシウムが挙げられる。塩基の添加量は、１モル当量の化合物（ｂ）に対して、１モル当量以上１０モル当量以下であることが好ましい。
【００６３】
反応（ｒ１）は、溶媒中で行われてもよい。溶媒としては、例えば、キシレン、トルエン、テトラヒドロフラン、及びジメチルホルムアミドが挙げられる。
【００６４】
反応（ｒ１）の反応温度は８０℃以上１４０℃以下であることが好ましい。反応（ｒ１）の反応時間は１時間以上１０時間以下であることが好ましい。反応（ｒ１）は、不活性ガス（例えば、アルゴンガス）の雰囲気下で行われてもよい。
【００６５】
（バインダー樹脂）
バインダー樹脂は、少なくとも１種の一般式（１０）で表される繰り返し単位と、少なくとも１種の一般式（１１）で表される繰り返し単位とを有するポリアリレート樹脂を含む。以下、「少なくとも１種の一般式（１０）で表される繰り返し単位と、少なくとも１種の一般式（１１）で表される繰り返し単位とを有するポリアリレート樹脂」を、「ポリアリレート樹脂（ＰＡ）」と記載することがある。また、一般式（１０）及び（１１）で表される繰り返し単位を、各々、繰り返し単位（１０）及び（１１）と記載することがある。
【００６６】
【化１３】
2020118706.tif 000014
【００６７】
一般式（１０）中、Ｒ11及びＲ12は、各々独立に、炭素原子数１以上３以下のアルキル基を表す。一般式（１０）中、Ｗは、一般式（Ｗ１）、一般式（Ｗ２）、又は化学式（Ｗ３）で表される二価の基を表す。
【００６８】
【化１４】
2020118706.tif 000015
【００６９】
一般式（Ｗ１）中、Ｒ13は、水素原子、又は炭素原子数１以上４以下のアルキル基を表し、Ｒ14は、炭素原子数１以上４以下のアルキル基を表す。一般式（Ｗ２）中、ｔは、１以上３以下の整数を表す。
【００７０】
一般式（１１）中、Ｘは、化学式（Ｘ１）、化学式（Ｘ２）、又は化学式（Ｘ３）で表される二価の基を表す。
【００７１】
【化１５】
2020118706.tif 000016
【００７２】
ポリアリレート樹脂（ＰＡ）が所定の化学構造を有することで、感光体の帯電安定性を向上させ、感光層の結晶化を抑制できる。また、ポリアリレート樹脂（ＰＡ）の一般式（１０）中のＲ11及びＲ12が表わす炭素原子数１以上３以下のアルキル基は、感光層の微小な空隙を埋める傾向がある。このため、記録媒体に画像を繰り返し形成する際に、感光体の外部から感光体の品質低下を招く成分（例えば、ガス等）が、感光層内に侵入することを防ぎ、感光体の帯電安定性を更に向上できる。
【００７３】
一般式（１０）中のＲ11及びＲ12が表わす炭素原子数１以上３以下のアルキル基としては、メチル基又はエチル基が好ましく、メチル基がより好ましい。一般式（１０）中のＲ11及びＲ12は、各々、メチル基を表すことが好ましい。
【００７４】
一般式（Ｗ１）中のＲ13及びＲ14が表わす炭素原子数１以上４以下のアルキル基としては、メチル基又はエチル基が好ましく、メチル基がより好ましい。一般式（Ｗ１）中のＲ13が水素原子を表し、Ｒ14がメチル基を表わすことが好ましい。一般式（Ｗ２）中のｔは、２を表すことが好ましい。
【００７５】
繰り返し単位（１０）の好適な例としては、化学式（１０−１）、及び（１０−２）で表される繰り返し単位（以下、それぞれを繰り返し単位（１０−１）、及び（１０−２）と記載することがある）が挙げられる。
【００７６】
【化１６】
2020118706.tif 000017
【００７７】
繰り返し単位（１１）の好適な例としては、化学式（１１−１）、及び（１１−２）で表される繰り返し単位（以下、それぞれを繰り返し単位（１１−１）、及び（１１−２）と記載することがある）が挙げられる。
【００７８】
【化１７】
2020118706.tif 000018
【００７９】
ポリアリレート樹脂（ＰＡ）は、少なくとも１種（例えば、１種、２種、又は３種）の繰り返し単位（１０）と、少なくとも２種（例えば、２種、又は３種）の繰り返し単位（１１）を有することが好ましい。少なくとも２種の繰り返し単位（１１）を有する場合、ポリアリレート樹脂（ＰＡ）は、繰り返し単位（１１）として、繰返し単位（１１−１）及び（１１−２）を少なくとも有することが好ましい。
【００８０】
ポリアリレート樹脂（ＰＡ）は、１種の繰り返し単位（１０）と２種の繰り返し単位（１１）とを有することがより好ましい。２種の繰り返し単位（１１）を有する場合、ポリアリレート樹脂（ＰＡ）は、繰り返し単位（１１）として、繰返し単位（１１−１）及び（１１−２）を有することが好ましい。
【００８１】
ポリアリレート樹脂（ＰＡ）が繰返し単位（１１−１）及び（１１−２）を有する場合、繰返し単位（１１−１）及び（１１−２）の総数に対する、繰り返し単位（１１−１）の数の比率（以下、比率ｐと記載することがある）は、１０％以上９０％以下であることが好ましく、２０％以上８０％以下であることがより好ましく、３０％以上７０％以下であることが更に好ましく、４０％以上６０％以下であることが一層好ましく、５０％であることが特に好ましい。
【００８２】
ポリアリレート樹脂（ＰＡ）の好適な例としては、第１ポリアリレート樹脂、及び第２ポリアリレート樹脂が挙げられる。第１ポリアリレート樹脂は、下記化学式で示すように、繰り返し単位（１０−１）と、繰り返し単位（１１−１）と、繰り返し単位（１１−２）とを有する。
【００８３】
【化１８】
2020118706.tif 000019
【００８４】
第２ポリアリレート樹脂は、下記化学式で示すように、繰り返し単位（１０−２）と、繰り返し単位（１１−１）と、繰り返し単位（１１−２）とを有する。
【００８５】
【化１９】
2020118706.tif 000020
【００８６】
第１ポリアリレート樹脂の好適な例としては、下記化学式（Ｒ−１）で表されるポリアリレート樹脂（以下、ポリアリレート樹脂（Ｒ−１）と記載することがある）が挙げられる。第２ポリアリレート樹脂の好適な例としては、下記化学式（Ｒ−２）で表されるポリアリレート樹脂（以下、ポリアリレート樹脂（Ｒ−２）と記載することがある）が挙げられる。化学式（Ｒ−１）及び（Ｒ−２）において、繰り返し単位の右下に付された数字は、ポリアリレート樹脂が有する繰り返し単位の総数に対する、該当する繰り返し単位の数の比率（単位：％）を示す。
【００８７】
【化２０】
2020118706.tif 000021
【００８８】
ポリアリレート樹脂（ＰＡ）において、芳香族ジオール由来の繰り返し単位（１０）と、芳香族ジカルボン酸由来の繰り返し単位（１１）とが、隣接して互いに結合している。ポリアリレート樹脂（ＰＡ）が共重合体である場合、ポリアリレート樹脂（ＰＡ）は、ランダム共重合体、交互共重合体、周期的共重合体、及びブロック共重合体の何れであってもよい。
【００８９】
ポリアリレート樹脂（ＰＡ）は、繰り返し単位として、繰り返し単位（１０）及び（１１）のみを有していてもよい。また、ポリアリレート樹脂（ＰＡ）は、繰り返し単位（１０）及び（１１）に加えて、繰り返し単位（１０）及び（１１）以外の繰り返し単位を更に有していてもよい。
【００９０】
感光層は、バインダー樹脂として、１種のポリアリレート樹脂（ＰＡ）のみを含有してもよく、２種以上のポリアリレート樹脂（ＰＡ）を含有してもよい。また、感光層は、バインダー樹脂として、ポリアリレート樹脂（ＰＡ）のみを含有してもよく、ポリアリレート樹脂（ＰＡ）に加えて、それ以外のバインダー樹脂（以下、その他のバインダー樹脂と記載することがある）を更に含有してもよい。
【００９１】
その他のバインダー樹脂としては、例えば、熱可塑性樹脂（より具体的には、ポリカーボネート樹脂、ポリアリレート樹脂（ＰＡ）以外のポリアリレート樹脂、スチレン系樹脂、スチレン−ブタジエン共重合体、スチレン−アクリロニトリル共重合体、スチレン−マレイン酸共重合体、スチレン−アクリル酸共重合体、アクリル共重合体、ポリエチレン樹脂、エチレン−酢酸ビニル共重合体、塩素化ポリエチレン樹脂、ポリ塩化ビニル樹脂、ポリプロピレン樹脂、アイオノマー、塩化ビニル−酢酸ビニル共重合体、ポリエステル樹脂、アルキド樹脂、ポリアミド樹脂、ポリウレタン樹脂、ポリスルホン樹脂、ジアリルフタレート樹脂、ケトン樹脂、ポリビニルブチラール樹脂、及びポリエーテル樹脂）、熱硬化性樹脂（より具体的には、シリコーン樹脂、エポキシ樹脂、フェノール樹脂、尿素樹脂、メラミン樹脂、及びこれら以外の架橋性熱硬化性樹脂）、及び光硬化性樹脂（より具体的には、エポキシ−アクリル酸系樹脂、及びウレタン−アクリル酸系共重合体）が挙げられる。
【００９２】
バインダー樹脂の粘度平均分子量は、１０，０００以上であることが好ましく、２０，０００以上であることがより好ましく、３０，０００以上であることが更に好ましく、４０，０００以上であることが特に好ましい。バインダー樹脂の粘度平均分子量が１０，０００以上であると、バインダー樹脂の耐摩耗性が高まり、感光層の摩耗を抑制できる。一方、バインダー樹脂の粘度平均分子量は、８０，０００以下であることが好ましく、７０，０００以下であることがより好ましい。バインダー樹脂の粘度平均分子量が８０，０００以下であると、バインダー樹脂が感光層形成用の溶剤に溶解し易くなり、感光層の形成が容易となる。
【００９３】
ポリアリレート樹脂（ＰＡ）の製造方法は、特に限定されない。ポリアリレート樹脂（ＰＡ）の製造方法として、例えば、繰返し単位（１０）を形成するための芳香族ジオールと、繰り返し単位（１１）を形成するための芳香族ジカルボン酸とを、縮重合させる方法が挙げられる。縮重合させる方法としては、公知の合成方法（より具体的には、溶液重合、溶融重合又は界面重合等）を採用できる。
【００９４】
繰返し単位（１０）を形成するための芳香族ジオールは、一般式（ＢＰ−１０）で表される化合物（以下、化合物（ＢＰ−１０）と記載することがある）である。繰返し単位（１１）を形成するための芳香族ジカルボン酸は、一般式（ＤＣ−１１）で表される化合物（以下、化合物（ＤＣ−１１）と記載することがある）である。一般式（ＢＰ−１０）及び（ＤＣ−１１）中のＲ11、Ｒ12、Ｗ、及びＸは、各々、一般式（１０）及び（１１）中のＲ11、Ｒ12、Ｗ、及びＸと同義である。
【００９５】
【化２１】
2020118706.tif 000022
【００９６】
化合物（ＢＰ−１０）の好適な例としては、化学式（ＢＰ−１０−１）及び（ＢＰ−１０−２）で表される化合物（以下、それぞれを化合物（ＢＰ−１０−１）及び（ＢＰ−１０−２）と記載することがある）が挙げられる。
【００９７】
【化２２】
2020118706.tif 000023
【００９８】
化合物（ＤＣ−１１）の好適な例としては、化学式（ＤＣ−１１−１）及び（ＤＣ−１１−２）（以下、それぞれを化合物（ＤＣ−１１−１）及び（ＤＣ−１１−２）と記載することがある）が挙げられる。
【００９９】
【化２３】
2020118706.tif 000024
【０１００】
芳香族ジオール（例えば、化合物（ＢＰ−１０））を、芳香族ジアセテートに変形して使用してもよい。芳香族ジカルボン酸（例えば、化合物（ＤＣ−１１））を、誘導体化して使用してもよい。芳香族ジカルボン酸の誘導体の例としては、芳香族ジカルボン酸ジクロライド、芳香族ジカルボン酸ジメチルエステル、芳香族ジカルボン酸ジエチルエステル、及び芳香族ジカルボン酸無水物が挙げられる。芳香族ジカルボン酸ジクロライドは、芳香族ジカルボン酸の２個の「−Ｃ（＝Ｏ）−ＯＨ」基が各々「−Ｃ（＝Ｏ）−Ｃｌ」基で置換された化合物である。
【０１０１】
芳香族ジオールと芳香族ジカルボン酸との縮重合において、塩基及び触媒の一方又は両方を添加してもよい。塩基及び触媒は、公知の塩基及び触媒から適宜選択することができる。塩基の例としては、水酸化ナトリウムが挙げられる。触媒の例としては、ベンジルトリブチルアンモニウムクロライド、アンモニウムクロライド、アンモニウムブロマイド、４級アンモニウム塩、トリエチルアミン及びトリメチルアミンが挙げられる。
【０１０２】
（電子輸送剤）
感光体の帯電安定性を向上させつつ、感光層の結晶化を抑制するために、電子輸送剤は、一般式（２０）、（２１）、又は（２２）で表される化合物を含む。以下、一般式（２０）、（２１）、及び（２２）で表される化合物を、各々、化合物（２０）、（２１）、及び（２２）と記載することがある。感光層は、電子輸送剤として、化合物（２０）、（２１）、又は（２２）を含有する。
【０１０３】
【化２４】
2020118706.tif 000025
【０１０４】
一般式（２０）中、Ｑ1及びＱ2は、各々独立に、水素原子、炭素原子数１以上８以下のアルキル基、フェニル基、又は炭素原子数１以上８以下のアルコキシ基を表す。Ｑ3及びＱ4は、各々独立に、炭素原子数１以上８以下のアルキル基、フェニル基、又は炭素原子数１以上８以下のアルコキシ基を表す。ｒ及びｓは、各々独立に、０以上４以下の整数を表す。
【０１０５】
一般式（２０）中、ｒが２以上４以下の整数を表す場合、複数のＱ3は互いに同一であっても、異なっていてもよい。ｓが２以上４以下の整数を表す場合、複数のＱ4は互いに同一であっても、異なっていてもよい。
【０１０６】
一般式（２０）中、Ｑ1及びＱ2は、各々独立に、炭素原子数１以上８以下のアルキル基を表すことが好ましく、炭素原子数１以上６以下のアルキル基を表すことがより好ましく、炭素原子数５のアルキル基を表すことが更に好ましく、１，１−ジメチルプロピル基を表すことが特に好ましい。ｒ及びｓは、各々、０を表すことが好ましい。
【０１０７】
一般式（２１）中、Ｑ5及びＱ6は、各々独立に、水素原子、炭素原子数１以上８以下のアルキル基、フェニル基、又は炭素原子数１以上８以下のアルコキシ基を表す。Ｑ7は、炭素原子数１以上８以下のアルキル基、フェニル基、又は炭素原子数１以上８以下のアルコキシ基を表す。ｕは、０以上４以下の整数を表す。
【０１０８】
一般式（２１）中、ｕが２以上４以下の整数を表す場合、複数のＱ7は互いに同一であっても、異なっていてもよい。
【０１０９】
一般式（２１）中、Ｑ5及びＱ6は、各々独立に、炭素原子数１以上８以下のアルキル基を表すことが好ましく、炭素原子数１以上６以下のアルキル基を表すことがより好ましく、炭素原子数４のアルキル基を表すことが更に好ましく、ｔｅｒｔ−ブチル基を表すことが特に好ましい。ｕは、０を表すことが好ましい。
【０１１０】
一般式（２２）中、Ｑ8及びＱ9は、各々独立に、水素原子、又は炭素原子数１以上６以下のアルキル基を表す。Ｑ10は、ハロゲン原子で置換されていてもよい炭素原子数６以上１４以下のアリール基を表す。
【０１１１】
一般式（２２）中、Ｑ8及びＱ9は、各々独立に、炭素原子数１以上６以下のアルキル基を表すことが好ましく、炭素原子数４のアルキル基を表すことがより好ましく、ｔｅｒｔ−ブチル基を表すことが特に好ましい。Ｑ10は、ハロゲン原子で置換された炭素原子数６以上１４以下のアリール基を表すことが好ましく、ハロゲン原子で置換されたフェニル基を表すことがより好ましく、クロロフェニル基を表すことが更に好ましく、４−クロロフェニル基を表すことが特に好ましい。
【０１１２】
感光体の帯電安定性を向上させ、感光層の結晶化を抑制するためには、電子輸送剤のより好適な例としては、化学式（Ｅ−１）、（Ｅ−２）、及び（Ｅ−３）で表される化合物（以下、それぞれを化合物（Ｅ−１）、（Ｅ−２）、及び（Ｅ−３）と記載することがある）が挙げられる。化合物（２０）の好適な例が、化合物（Ｅ−１）である。化合物（２１）の好適な例が、化合物（Ｅ−２）である。化合物（２２）の好適な例が、化合物（Ｅ−３）である。
【０１１３】
【化２５】
2020118706.tif 000026
【０１１４】
電子輸送剤の含有量は、バインダー樹脂１００質量部に対して、５質量部以上１５０質量部以下であることが好ましく、１０質量部以上５０質量部以下であることが好ましく、２０質量部以上４０質量部以下であることがより好ましい。
【０１１５】
感光層の質量に対する電子輸送剤の含有率は、１８．０質量％以上３０．０質量％以下であることが好ましく、２３．０質量％以上３０．０質量％以下であることがより好ましく、２５．０質量％以上３０．０質量％以下であることが更に好ましい。感光層の質量に対する電子輸送剤の含有率が１８．０質量％以上であると、感光体の帯電安定性が更に向上する。感光層の質量に対する電子輸送剤の含有率が３０．０質量％以下であると、感光層の結晶化を更に抑制できる。
【０１１６】
感光層は、１種の電子輸送剤のみを含有してもよく、２種以上の電子輸送剤を含有してもよい。感光層は、電子輸送剤として、化合物（２０）、（２１）、又は（２２）のみを含有してもよい。或いは、感光層は、化合物（２０）、（２１）、又は（２２）に加えて、これら以外の電子輸送剤（以下、その他の電子輸送剤と記載することがある）を更に含有してもよい。
【０１１７】
その他の電子輸送剤としては、例えば、キノン系化合物、ジイミド系化合物、ヒドラゾン系化合物、マロノニトリル系化合物、チオピラン系化合物、トリニトロチオキサントン系化合物、３，４，５，７−テトラニトロ−９−フルオレノン系化合物、ジニトロアントラセン系化合物、ジニトロアクリジン系化合物、テトラシアノエチレン、２，４，８−トリニトロチオキサントン、ジニトロベンゼン、ジニトロアクリジン、無水コハク酸、無水マレイン酸、及びジブロモ無水マレイン酸が挙げられる。キノン系化合物としては、例えば、ジフェノキノン系化合物、アゾキノン系化合物、アントラキノン系化合物、ナフトキノン系化合物、ニトロアントラキノン系化合物、及びジニトロアントラキノン系化合物が挙げられる。
【０１１８】
（添加剤）
添加剤としては、例えば、酸化防止剤、紫外線吸収剤、ラジカル捕捉剤、１重項消光剤、軟化剤、表面改質剤、増量剤、増粘剤、分散安定剤、ワックス、ドナー、界面活性剤、可塑剤、増感剤、電子アクセプター化合物、及びレベリング剤が挙げられる。
【０１１９】
（材料の組み合わせ）
感光体の帯電安定性を向上させつつ、感光層の結晶化を抑制するためには、正孔輸送剤及びバインダー樹脂の組み合わせが、表１に示す組み合わせ例Ｂ１〜Ｂ１２の各々であることが好ましい。同じ理由から、正孔輸送剤及びバインダー樹脂の組み合わせが、表１に示す組み合わせ例Ｂ１〜Ｂ１２の各々であり、電荷発生剤がＹ型チタニルフタロシアニンであることがより好ましい。
【０１２０】
なお、表１及び後述する表２〜表３中、「例」は「組み合わせ例」を示し、「ＨＴＭ」は「正孔輸送剤」を示し、「ＥＴＭ」は「電子輸送剤」を示し、「樹脂」は「バインダー樹脂」を示し、「第１樹脂」は「第１ポリアリレート樹脂」を示し、「第２樹脂」は「第２ポリアリレート樹脂」を示す。
【０１２１】
【表１】
2020118706.tif 000027
【０１２２】
感光体の帯電安定性を向上させつつ、感光層の結晶化を抑制するためには、正孔輸送剤及び電子輸送剤の組み合わせが、表２に示す組み合わせ例Ｃ１〜Ｃ９の各々であることが好ましい。同じ理由から、正孔輸送剤及び電子輸送剤の組み合わせが、表２に示す組み合わせ例Ｃ１〜Ｃ９の各々であり、電荷発生剤がＹ型チタニルフタロシアニンであることがより好ましい。
【０１２３】
【表２】
2020118706.tif 000028
【０１２４】
感光体の帯電安定性を向上させつつ、感光層の結晶化を抑制するためには、正孔輸送剤、電子輸送剤、及びバインダー樹脂の組み合わせが、表３に示す組み合わせ例Ｄ１〜Ｄ３６の各々であることが好ましい。同じ理由から、正孔輸送剤、電子輸送剤、及びバインダー樹脂の組み合わせが、表３に示す組み合わせ例Ｄ１〜Ｄ３６の各々であり、電荷発生剤がＹ型チタニルフタロシアニンであることがより好ましい。
【０１２５】
【表３】
2020118706.tif 000029
【０１２６】
（導電性基体）
導電性基体は、感光体の導電性基体として用いることができる限り、特に限定されない。導電性基体は、少なくとも表面部が導電性を有する材料で構成されていればよい。導電性基体の一例としては、導電性を有する材料で構成される導電性基体が挙げられる。導電性基体の別の例としては、導電性を有する材料で被覆される導電性基体が挙げられる。導電性を有する材料としては、例えば、アルミニウム、鉄、銅、錫、白金、銀、バナジウム、モリブデン、クロム、カドミウム、チタン、ニッケル、パラジウム、インジウム、ステンレス鋼、及び真鍮が挙げられる。これらの導電性を有する材料を単独で用いてもよいし、２種以上を組み合わせて（例えば、合金として）用いてもよい。これらの導電性を有する材料のなかでも、感光層から導電性基体への電荷の移動が良好であることから、アルミニウム及びアルミニウム合金が好ましい。
【０１２７】
導電性基体の形状は、画像形成装置の構造に合わせて適宜選択される。導電性基体の形状としては、例えば、シート状及びドラム状が挙げられる。また、導電性基体の厚さは、導電性基体の形状に応じて適宜選択される。
【０１２８】
（中間層）
中間層（下引き層）は、例えば、無機粒子及び中間層に用いられる樹脂（中間層用樹脂）を含有する。中間層が存在することにより、リーク発生を抑制し得る程度の絶縁状態を維持しつつ、感光体を露光した時に発生する電流の流れを円滑にして、抵抗の上昇を抑制できる。
【０１２９】
無機粒子としては、例えば、金属（例えば、アルミニウム、鉄、及び銅）の粒子、金属酸化物（例えば、酸化チタン、アルミナ、酸化ジルコニウム、酸化スズ、及び酸化亜鉛）の粒子、及び非金属酸化物（例えば、シリカ）の粒子が挙げられる。これらの無機粒子は、１種を単独で用いてもよいし、２種以上を併用してもよい。
【０１３０】
中間層用樹脂の例は、上述したバインダー樹脂の例と同じである。中間層及び感光層を良好に形成するためには、中間層用樹脂は、感光層に含有されるバインダー樹脂と異なることが好ましい。中間層は、添加剤を含有してもよい。中間層に含有される添加剤の例は、感光層に含有されるその他の添加剤の例と同じである。
【０１３１】
（感光体の製造方法）
次に、感光体の製造方法の一例を説明する。感光体の製造方法は、感光層形成工程を含む。感光層形成工程では、感光層を形成するための塗布液（以下、感光層用塗布液と記載することがある）を調製する。感光層用塗布液を導電性基体上に塗布する。次いで、塗布した感光層用塗布液に含有される溶剤の少なくとも一部を除去して感光層を形成する。感光層用塗布液は、例えば、電荷発生剤と、正孔輸送剤と、電子輸送剤と、バインダー樹脂と、溶剤とを含有する。感光層用塗布液は、電荷発生剤と、正孔輸送剤と、電子輸送剤と、バインダー樹脂とを、溶剤に溶解又は分散させることにより調製される。感光層用塗布液は、必要に応じて、添加剤を更に含有していてもよい。
【０１３２】
感光層用塗布液に含有される溶剤は、感光層用塗布液に含有される各成分を溶解又は分散できる限り、特に限定されない。溶剤としては、例えば、アルコール（より具体的には、メタノール、エタノール、イソプロパノール、及びブタノール等）、脂肪族炭化水素（より具体的には、ｎ−ヘキサン、オクタン、及びシクロヘキサン等）、芳香族炭化水素（より具体的には、ベンゼン、トルエン、及びキシレン等）、ハロゲン化炭化水素（より具体的には、ジクロロメタン、ジクロロエタン、四塩化炭素、及びクロロベンゼン等）、エーテル（より具体的には、ジメチルエーテル、ジエチルエーテル、テトラヒドロフラン、エチレングリコールジメチルエーテル、及びジエチレングリコールジメチルエーテル等）、ケトン（より具体的には、アセトン、メチルエチルケトン、及びシクロヘキサノン等）、エステル（より具体的には、酢酸エチル、及び酢酸メチル等）、ジメチルホルムアルデヒド、ジメチルホルムアミド、及びジメチルスルホキシドが挙げられる。これらの溶剤は、１種を単独で用いてもよいし、２種以上を組み合わせて用いてもよい。
【０１３３】
感光層用塗布液は、それぞれ各成分を混合し、溶剤に分散することにより調製される。混合又は分散には、例えば、ビーズミル、ロールミル、ボールミル、アトライター、ペイントシェーカー、又は超音波分散器を用いることができる。
【０１３４】
感光層用塗布液を塗布する方法は、感光層用塗布液を均一に塗布できる方法であれば、特に限定されない。塗布方法としては、例えば、ディップコート法、スプレーコート法、スピンコート法、及びバーコート法が挙げられる。
【０１３５】
感光層用塗布液に含有される溶剤の少なくとも一部を除去する方法としては、例えば、加熱、減圧、又は加熱と減圧との併用が挙げられる。より具体的には、高温乾燥機、又は減圧乾燥機を用いて、熱処理（熱風乾燥）する方法が挙げられる。熱処理の温度は、例えば、４０℃以上１５０℃以下である。熱処理の時間は、例えば、３分以上１２０分以下である。
【０１３６】
なお、感光体の製造方法は、必要に応じて中間層を形成する工程を更に含んでいてもよい。中間層を形成する工程は、公知の方法を適宜選択することができる。
【０１３７】
＜画像形成装置＞
次に、本実施形態の感光体１を備える、画像形成装置について説明する。以下、図４を参照しながら、タンデム方式のカラー画像形成装置を例に挙げて説明する。図４は、画像形成装置の一例を示す断面図である。
【０１３８】
図４に示す画像形成装置１１０は、画像形成ユニット４０ａ、４０ｂ、４０ｃ、及び４０ｄと、転写ベルト５０と、定着装置５２とを備える。以下、区別する必要がない場合には、画像形成ユニット４０ａ、４０ｂ、４０ｃ、及び４０ｄの各々を、画像形成ユニット４０と記載する。
【０１３９】
画像形成ユニット４０は、像担持体１００と、帯電装置４２と、露光装置４４と、現像装置４６と、転写装置４８と、クリーニング装置５４とを備える。像担持体１００は、本実施形態の感光体１である。
【０１４０】
既に述べたように、本実施形態の感光体１によれば、感光体１の帯電安定性の向上及び感光層３の結晶化の抑制が可能となる。従って、像担持体１００として感光体１を備えることで、画像形成装置１１０は、記録媒体Ｐに良好な画像を形成することができる。
【０１４１】
画像形成ユニット４０の中央位置に、像担持体１００が設けられる。像担持体１００は、矢符方向（反時計回り）に回転可能に設けられる。像担持体１００の周囲には、像担持体１００の回転方向の上流側から記載された順に、帯電装置４２と、露光装置４４と、現像装置４６と、転写装置４８と、クリーニング装置５４とが設けられる。
【０１４２】
画像形成ユニット４０ａ〜４０ｄの各々によって、転写ベルト５０上の記録媒体Ｐに、複数色（例えば、ブラック、シアン、マゼンタ、及びイエローの４色）のトナー像が順に重ねられる。
【０１４３】
帯電装置４２は、像担持体１００の表面（例えば、周面）を、正極性に帯電させる。帯電装置４２は、例えば、スコロトロン帯電器である。
【０１４４】
露光装置４４は、帯電された像担持体１００の表面に露光光を照射する。即ち、露光装置４４は、帯電された像担持体１００の表面を露光する。これにより、像担持体１００の表面に静電潜像が形成される。静電潜像は、画像形成装置１１０に入力された画像データに基づいて形成される。
【０１４５】
現像装置４６は、像担持体１００の表面にトナーを供給し、静電潜像をトナー像として現像する。現像装置４６は、像担持体１００の表面と接触しながら静電潜像をトナー像として現像する。即ち、画像形成装置１１０は、接触現像方式を採用している。現像装置４６は、例えば、現像ローラーである。現像剤が一成分現像剤である場合、現像装置４６は、像担持体１００に形成された静電潜像に一成分現像剤であるトナーを供給する。現像剤が二成分現像剤である場合、現像装置４６は、像担持体１００に形成された静電潜像に、二成分現像剤に含有されるトナーとキャリアとのうち、トナーを供給する。このようにして、像担持体１００は、トナー像を担持する。
【０１４６】
転写ベルト５０は、像担持体１００と転写装置４８との間に記録媒体Ｐを搬送する。転写ベルト５０は、無端状のベルトである。転写ベルト５０は、矢符方向（時計回り）に回転可能に設けられる。
【０１４７】
転写装置４８は、現像装置４６によって現像されたトナー像を、像担持体１００の表面から、被転写体である記録媒体Ｐへ転写する。詳しくは、像担持体１００の表面と記録媒体Ｐとが接触した状態で、転写装置４８は、トナー像を像担持体１００の表面から記録媒体Ｐへ転写する。即ち、画像形成装置１１０は、直接転写方式を採用している。転写装置４８は、例えば、転写ローラーである。
【０１４８】
クリーニング装置５４は、像担持体１００の表面に付着しているトナーを回収する。クリーニング装置５４は、ハウジング５４１、及びクリーニングローラー５４２を備える。なお、クリーニング装置５４は、クリーニングブレードを備えていない。クリーニングローラー５４２は、ハウジング５４１内に配置される。クリーニングローラー５４２は、像担持体１００の表面に当接するように、配置される。クリーニングローラー５４２は、像担持体１００の表面を研磨して、像担持体１００の表面に付着しているトナーをハウジング５４１内に回収する。
【０１４９】
転写装置４８によってトナー像が転写された記録媒体Ｐは、転写ベルト５０によって、定着装置５２へ搬送される。定着装置５２は、例えば、加熱ローラー及び／又は加圧ローラーである。転写装置４８によって転写された未定着のトナー像が、定着装置５２によって、加熱及び／又は加圧される。トナー像が加熱及び／又は加圧されることにより、記録媒体Ｐにトナー像が定着する。その結果、記録媒体Ｐに画像が形成される。
【０１５０】
以上、画像形成装置の一例について説明したが、画像形成装置は、上述した画像形成装置１１０に限定されない。上述した画像形成装置１１０はカラー画像形成装置であったが、画像形成装置はモノクロ画像形成装置であってもよい。この場合、画像形成装置は、例えば画像形成ユニットを１つだけ備えていればよい。また、上述した画像形成装置１１０はタンデム方式を採用していたが、画像形成装置は例えばロータリー方式を採用してもよい。帯電装置４２としてスコロトロン帯電器を例に挙げて説明したが、帯電装置はスコロトロン帯電器以外の帯電装置（例えば、帯電ローラー、帯電ブラシ、又はコロトロン帯電器）であってもよい。上述した画像形成装置１１０は接触現像方式を採用していたが、画像形成装置は非接触現像方式を採用してもよい。上述した画像形成装置１１０は直接転写方式を採用していたが、画像形成装置は中間転写方式を採用してもよい。画像形成装置が中間転写方式を採用する場合、被転写体は中間転写ベルトに相当する。上述したクリーニング装置５４はクリーニングローラー５４２を備えクリーニングブレードを備えていなかったが、クリーニングローラー５４２とクリーニングブレードとを備えるクリーニング装置であってもよい。なお、上述した画像形成ユニット４０は除電装置を備えていなかったが、画像形成ユニットは除電装置を更に備えていてもよい。
【０１５１】
＜プロセスカートリッジ＞
次に、図４を引き続き参照して、本実施形態の感光体１を備えるプロセスカートリッジの一例について説明する。プロセスカートリッジは、画像形成ユニット４０ａ〜４０ｄの各々に相当する。プロセスカートリッジは、像担持体１００を備える。像担持体１００は、本実施形態の感光体１である。プロセスカートリッジは、像担持体１００に加えて、帯電装置４２、及びクリーニング装置５４のうちの少なくとも一方を更に備える。
【０１５２】
既に述べたように、本実施形態の感光体１によれば、感光体１の帯電安定性の向上及び感光層３の結晶化の抑制が可能となる。従って、像担持体１００として感光体１を備えることで、プロセスカートリッジは、記録媒体Ｐに良好な画像を形成できる。
【０１５３】
プロセスカートリッジには、像担持体１００、帯電装置４２、及びクリーニング装置５４に加えて、露光装置４４、現像装置４６、及び転写装置４８のうちの少なくとも１つが更に備えられてもよい。プロセスカートリッジには、除電装置（不図示）が更に備えられてもよい。プロセスカートリッジは、画像形成装置１１０に対して着脱自在に設計される。そのため、プロセスカートリッジは取り扱いが容易であり、像担持体１００の感度特性等が劣化した場合に、像担持体１００を含めて容易且つ迅速に交換することができる。以上、図４を参照して、本実施形態の感光体１を備えるプロセスカートリッジについて説明した。
【実施例】
【０１５４】
以下、実施例を用いて本発明を更に具体的に説明する。しかし、本発明は実施例の範囲に何ら限定されない。
【０１５５】
まず、感光体の感光層を形成するための材料として、以下の電荷発生剤、正孔輸送剤、バインダー樹脂、及び電子輸送剤を準備した。
【０１５６】
（電荷発生剤）
電荷発生剤として、実施形態で述べたＹ型チタニルフタロシアニンを準備した。
【０１５７】
（正孔輸送剤）
正孔輸送剤として、実施形態で述べた化合物（１−１）〜（１−３）を準備した。化合物（１−１）〜（１−３）の各々は、以下の方法で合成した。
【０１５８】
（化合物（１−１）の合成）
容量５００ｍＬの三口フラスコに、４，４’’−ジブロモ−ｐ−ターフェニル（１１．９８ｇ、３０．９ｍｍｏｌ）、酢酸パラジウム（ＩＩ）（０．０６９ｇ、０．３０７ｍｍｏｌ）、（４−ジメチルアミノフェニル）ジ−ｔｅｒｔブチルホスフィン（０．２０５ｇ、０．７７２ｍｍｏｌ）、及びナトリウムｔｅｒｔ−ブトキシド（７．７０２ｇ、８０．１５ｍｍｏｌ）を入れた。フラスコ内の脱気及び窒素ガス置換を２回繰り返すことにより、フラスコ内の空気を窒素ガスに置換した。次いで、フラスコ内に、（２，４−ジメチルフェニル）（４’−メチルフェニル）アミン（１３．８５ｇ、６３．３ｍｍｏｌ）及びキシレン（１００ｍＬ）を入れた。還流させながら、フラスコ内容物を１２０℃で３時間攪拌した。次いで、フラスコ内容物の温度を５０℃まで低下させた。フラスコ内容物を濾過して灰分を除去し、濾液を得た。濾液に活性白土（日本活性白土株式会社製「ＳＡ−１」、２４ｇ）を入れて、８０℃で１０分間攪拌して混合物を得た。次いで、混合物を濾過し、濾液を得た。濾液を減圧留去して、残渣を得た。残渣にトルエン２０ｇを加えて１００℃まで加熱した。加熱により、残渣をトルエンに溶解させて、溶液を得た。溶液がわずかに白濁するまで、溶液にｎ−ヘキサンを添加した。次いで、溶液を５℃まで冷却し、濾過により析出した結晶を取り出した。得られた結晶を乾燥させて、化合物（１−１）を得た。化合物（１−１）の収量は１８．２ｇであった。４，４’’−ジブロモ−ｐ−ターフェニルからの化合物（１−１）の収率は、９０．８モル％であった。
【０１５９】
（化合物（１−２）の合成）
６３．３ｍｍｏｌの（２，４−ジメチルフェニル）（４’−メチルフェニル）アミンを、６３．３ｍｍｏｌの（２−エチルフェニル）（４’−メチルフェニル）アミンに変更した以外は、化合物（１−１）の合成と同じ方法で、化合物（１−２）を得た。
【０１６０】
（化合物（１−３）の合成）
６３．３ｍｍｏｌの（２，４−ジメチルフェニル）（４’−メチルフェニル）アミンを、６３．３ｍｍｏｌの（４−エチルフェニル）（４’−メチルフェニル）アミンに変更した以外は、化合物（１−１）の合成と同じ方法で、化合物（１−３）を得た。
【０１６１】
プロトン核磁気共鳴分光計（日本分光株式会社製、３００ＭＨｚ）を用いて、合成した化合物（１−１）〜（１−３）の1Ｈ−ＮＭＲスペクトルを測定した。溶媒としてＣＤＣｌ3を用いた。内部標準試料としてテトラメチルシラン（ＴＭＳ）を用いた。化合物（１−１）〜（１−３）のうちの代表例として、化合物（１−１）の化学シフト値を以下に示す。化学シフト値から、化合物（１−１）が得られていることを確認した。化合物（１−２）及び（１−３）についても同じ方法で、化合物（１−２）及び（１−３）が得られていることを確認した。
【０１６２】
化合物（１−１）：1Ｈ−ＮＭＲ（３００ＭＨｚ，ＣＤＣｌ3）δ＝７．５７（ｓ，  ４Ｈ），  ７．４２−７．４５（ｍ，  ４Ｈ），  ７．０１−７．０７（ｍ，  １８Ｈ），  ２．３４（ｓ，  ６Ｈ），  ２．２９（ｓ，  ６Ｈ），  ２．０３（ｓ，  ６Ｈ）．
【０１６３】
次に、比較例で使用する正孔輸送剤として、下記化学式（Ｈ−４）〜（Ｈ−１４）で表される化合物を準備した。
【０１６４】
【化２６】
2020118706.tif 000030
【０１６５】
【化２７】
2020118706.tif 000031
【０１６６】
【化２８】
2020118706.tif 000032
【０１６７】
（バインダー樹脂）
正孔輸送剤として、実施形態で述べたポリアリレート樹脂（Ｒ−１）〜（Ｒ−２）を準備した。ポリアリレート樹脂（Ｒ−１）〜（Ｒ−２）の各々は、以下の方法で合成した。
【０１６８】
（ポリアリレート樹脂（Ｒ−１））
反応容器として、温度計、三方コック、及び容量２００ｍＬの滴下ロートを備えた容量１Ｌの三口フラスコを用いた。反応容器に、化合物（ＢＰ−１０−１）４１．２ミリモルと、ｔｅｒｔ−ブチルフェノール０．０６２ｇ（０．４１３ミリモル）と、水酸化ナトリウム３．９２ｇ（９８ミリモル）と、ベンジルトリブチルアンモニウムクロライド０．１２０ｇ（０．３８４ミリモル）とを入れた。反応容器内の空気をアルゴンガスで置換した。反応容器の内容物に水３００ｍＬを加えた。反応容器の内容物を５０℃で１時間攪拌した。次いで、反応容器の内容物の温度が１０℃になるまで反応容器の内容物を冷却して、アルカリ性水溶液Ａを得た。
【０１６９】
化合物（ＤＣ−１１−１）のジクロライド１６．２ミリモルと、化合物（ＤＣ−１１−２）のジクロライド１６．２ミリモルとを、クロロホルム１５０ｍＬに溶解させた。このようにして、クロロホルム溶液Ｂを得た。
【０１７０】
滴下ロートからクロロホルム溶液Ｂを、アルカリ性水溶液Ａに１１０分間かけてゆっくりと滴下した。反応容器の内容物の温度（液温）を１５±５℃に調節しながら、反応容器の内容物を４時間攪拌して重合反応を進行させた。次いで、デカントを用いて反応容器の内容物における上層（水層）を除去し、有機層を得た。次いで、容量１Ｌの三角フラスコに、イオン交換水４００ｍＬを入れた。フラスコ内容物に、得られた有機層を加えた。フラスコ内容物に、クロロホルム４００ｍＬ及び酢酸２ｍＬを更に加えた。次いで、フラスコ内容物を、室温（２５℃）で３０分間攪拌した。その後、デカントを用いてフラスコ内容物における上層（水層）を除去し、有機層を得た。分液ロートを用いて、得られた有機層をイオン交換水１Ｌで洗浄した。イオン交換水による洗浄を５回繰り返し、水洗した有機層を得た。
【０１７１】
次に、水洗した有機層をろ過し、ろ液を得た。容量１Ｌのビーカーに１Ｌのメタノールを入れた。ビーカー内のメタノールに得られたろ液をゆっくりと滴下し、沈殿物を得た。沈殿物をろ過により取り出した。取り出した沈殿物を温度７０℃で１２時間真空乾燥させた。その結果、ポリアリレート樹脂（Ｒ−１）が得られた。ポリアリレート樹脂（Ｒ−１）の粘度平均分子量は、４７５００であった。
【０１７２】
（ポリアリレート樹脂（Ｒ−２））
【０１７３】
４１．２ミリモルの化合物（ＢＰ−１０−１）を、４１．２ミリモルの化合物（ＢＰ−１０−２）に変更したこと以外は、ポリアリレート樹脂（Ｒ−１）の合成と同じ方法で、ポリアリレート樹脂（Ｒ−２）を得た。ポリアリレート樹脂（Ｒ−２）の粘度平均分子量は、５２４００であった。
【０１７４】
また、比較例で使用するバインダー樹脂として、下記化学式（Ｒ−３）で表されるポリアリレート樹脂を準備した。ポリアリレート樹脂（Ｒ−３）の粘度平均分子量は、５３３００であった。なお、繰り返し単位の右下に付された数字は、ポリアリレート樹脂が有する繰り返し単位の総数に対する、該当する繰り返し単位の数の比率（単位：％）を示す。
【０１７５】
【化２９】
2020118706.tif 000033
【０１７６】
（電子輸送剤）
電子輸送剤として、実施形態で述べた化合物（Ｅ−１）〜（Ｅ−３）の各々を準備した。
【０１７７】
また、比較例で使用する電子輸送剤として、下記化学式（Ｅ−４）で表される化合物を準備した。
【０１７８】
【化３０】
2020118706.tif 000034
【０１７９】
＜感光体の製造＞
上述した電荷発生剤、正孔輸送剤、バインダー樹脂、及び電子輸送剤を用いて、感光体（Ａ−１）〜（Ａ−１３）及び（Ｂ−１）〜（Ｂ−１３）を製造した。
【０１８０】
（感光体（Ａ−１）の製造）
電荷発生剤であるＹ型チタニルフタロシアニン３質量部、正孔輸送剤である化合物（１−１）７０質量部、バインダー樹脂であるポリアリレート樹脂（Ｒ−１）１００質量部、電子輸送剤である化合物（Ｅ−１）３９質量部、及び溶剤であるテトラヒドロフラン８００質量部を、ボールミルを用いて５０時間混合し、感光層用塗布液を得た。ディップコート法により、導電性基体（アルミニウム製のドラム状支持体）上に、感光層用塗布液を塗布した。塗布した感光層用塗布液を、１２０℃で６０分間熱風乾燥させた。このようにして、導電性基体上に感光層（膜厚２８μｍ）を形成し、感光体（Ａ−１）を得た。感光体（Ａ−１）において、導電性基体上に単層の感光層が備えられていた。
【０１８１】
（感光体（Ａ−２）〜（Ａ−１３）及び（Ｂ−１）〜（Ｂ−１３）の製造）
表４に示す種類の正孔輸送剤、バインダー樹脂、及び電子輸送剤を使用したこと、並びに感光層の質量に対する電子輸送剤の含有率が表４に示す値になるように電子輸送剤の添加量を変更したこと以外は、感光体（Ａ−１）の製造と同じ方法で、感光体（Ａ−２）〜（Ａ−１３）及び（Ｂ−１）〜（Ｂ−１３）の各々を製造した。
【０１８２】
＜感光体の感度特性の評価＞
感光体（Ａ−１）〜（Ａ−１３）及び（Ｂ−１）〜（Ｂ−１３）の各々に対して、温度１０℃及び相対湿度１５％ＲＨの環境下で、感度特性を評価した。詳しくは、ドラム感度試験機（ジェンテック株式会社製）を用いて、感光体の表面を＋７５０Ｖに帯電させた。次いで、単色光（波長：７８０ｎｍ、露光量：０．７μＪ／ｃｍ2）をハロゲンランプの光からバンドパスフィルターを用いて取り出し、感光体の表面に照射した。単色光の照射終了から７０ミリ秒が経過した時点の感光体の表面電位を測定した。測定した表面電位を、感光体の露光後電位ＶL（単位：＋Ｖ）とした。感光体の露光後電位ＶLを、表４に示す。
【０１８３】
＜感光体の帯電安定性の評価＞
感光体（Ａ−１）〜（Ａ−１３）及び（Ｂ−１）〜（Ｂ−１３）の各々に対して、温度１０℃及び相対湿度１５％ＲＨの環境下で、帯電安定性を評価した。帯電安定性の評価には、評価機（京セラドキュメントソリューションズ株式会社製「ＦＳ−Ｃ５２５０ＤＮ」の改造機）を使用した。評価機は、スコロトロン帯電器及びクリーニングローラーを備え、クリーニングブレードを備えていなかった。評価機は、現像ローラーを備えた接触現像方式、及び直接転写方式を採用していた。露光−現像間時間を、７０ミリ秒に設定した。
【０１８４】
まず、評価機を用いて、３枚の記録媒体（Ａ４サイズ用紙）に、画像Ａ（全面白紙画像）を印刷した。各用紙に印刷する際に、現像ローラーと対向する位置（現像位置）において、感光体の表面電位を測定した。なお、白紙画像を印刷する際には露光が行われないため、測定された表面電位は、帯電電位に相当する。１枚の用紙の印刷につき１回、合計３回、表面電位を測定した。測定された３回の表面電位の平均値を、印字試験前の帯電電位Ｖ01（単位：＋Ｖ）とした。
【０１８５】
次いで、印字試験を行った。印字試験は、評価機を用いて、１０，０００枚の記録媒体（Ａ４サイズ用紙）に、１５秒間隔で、画像Ｂ（印字率５％の印字パターン画像）を印刷する試験であった。印字試験の直後に、３枚の記録媒体（Ａ４サイズ用紙）に、画像Ａ（全面白紙画像）を印刷した。各用紙に印刷する際に、現像位置において、感光体の表面電位を測定した。１枚の用紙の印刷につき１回、合計３回、表面電位を測定した。測定された３回の表面電位の平均値を、印字試験後の帯電電位Ｖ02（単位：＋Ｖ）とした。
【０１８６】
印字試験前の帯電電位Ｖ01から印字試験後の帯電電位Ｖ02を引いた値（Ｖ01−Ｖ02）を、帯電電位低下量ΔＶ0（単位：Ｖ）とした。帯電電位低下量ΔＶ0を、表４に示す。帯電電位低下量ΔＶ0（単位：Ｖ）が小さいほど、感光体の帯電安定性が優れていることを示す。なお、帯電電位低下量ΔＶ0（単位：Ｖ）が２０Ｖ以上である感光体を、帯電安定性が不良であると評価した。
【０１８７】
＜感光体の結晶化抑制の評価＞
感光体（Ａ−１）〜（Ａ−１３）及び（Ｂ−１）〜（Ｂ−１３）の各々の表面（感光層）全域を、肉眼で観察した。そして、感光層における結晶化した部分の有無を確認した。確認結果に基づき、下記評価基準で結晶化が抑制されているか否かを評価した。評価結果を表４に示す。なお、評価がＣである感光体を、感光層の結晶化が抑制されていないと評価した。
【０１８８】
（結晶化抑制の評価基準）
評価Ａ：結晶化した部分が確認されなかった。
評価Ｂ：結晶化した部分が若干確認された。
評価Ｃ：結晶化した部分が明確に確認された。
【０１８９】
表４中、ＨＴＭ、樹脂、ＥＴＭ、ＶL、及びΔＶ0は、各々、正孔輸送剤、バインダー樹脂、電子輸送剤、露光後電位、及び帯電電位低下量を示す。表４中、含有率は、感光層の質量に対する電子輸送剤の含有率（単位：ｗｔ％、即ち質量％）を示す。
【０１９０】
【表４】
2020118706.tif 000035
【０１９１】
表４に示すように、感光体（Ａ−１）〜（Ａ−１３）の感光層は、正孔輸送剤として、化合物（１）（より具体的には、化合物（１−１）〜（１−３）の何れか）を含有していた。感光体（Ａ−１）〜（Ａ−１３）の感光層は、少なくとも１種の繰り返し単位（１０）と少なくとも１種の繰り返し単位（１１）とを有するポリアリレート樹脂（ＰＡ）（より具体的には、ポリアリレート樹脂（Ｒ−１）〜（Ｒ−２）の何れか）を含有していた。感光体（Ａ−１）〜（Ａ−１３）の感光層は、電子輸送剤として、化合物（２０）、（２１）、又は（２２）（より具体的には、化合物（Ｅ−１）〜（Ｅ−３）の何れか）を含有していた。このため、感光体（Ａ−１）〜（Ａ−１３）の帯電電位低下量ΔＶ0は１９Ｖ以下であった。また、感光体（Ａ−１）〜（Ａ−１３）の結晶化抑制の評価は、Ａ又はＢであった。よって、感光体（Ａ−１）〜（Ａ−１３）は、帯電安定性の向上及び感光層の結晶化の抑制の両方を達成できていた。また、感光体（Ａ−１）〜（Ａ−１３）の露光後電位ＶLは＋８３Ｖ以上＋１２９Ｖ以下であり、感光体（Ａ−１）〜（Ａ−１３）は、感度特性を損なうことなく、帯電安定性の向上及び感光層の結晶化の抑制の両方を達成できていた。
【０１９２】
以上のことから、本発明に係る感光体は、帯電安定性の向上及び感光層の結晶化の抑制の両方を達成できることが示された。本発明に係る感光体は帯電安定性の向上及び感光層の結晶化の抑制の両方を達成できるため、本発明に係る感光体を備えるプロセスカートリッジ及び画像形成装置は、良好な画像を形成することができる。
【産業上の利用可能性】
【０１９３】
本発明に係る感光体及びプロセスカートリッジは、画像形成装置に利用できる。本発明に係る画像形成装置は、記録媒体に画像を形成するために利用できる。
【符号の説明】
【０１９４】
１        ：感光体（電子写真感光体）
２        ：導電性基体
３        ：感光層
４２      ：帯電装置
４４      ：露光装置
４６      ：現像装置
４８      ：転写装置
１００    ：像担持体
１１０    ：画像形成装置
Ｐ        ：記録媒体
【図１】
2020118706.tif 000046
【図２】
2020118706.tif 000047
【図３】
2020118706.tif 000048
【図４】
2020118706.tif 000049